(57)【要約】【課題】汚れの拭き取り性と吸収力の優れた薄化した紙シートを積層した産業用拭き取りシートを提供すること。【解決手段】積層体１１の少なくとも一方の表面層１を、坪量が１０．０ｇｓｍ〜２５．０ｇｓｍの紙シートとすることで、汚れが表面層１を通り抜けやすく、汚れが中間層２に向かって浸透し、表面層１による汚れの拭き取り性が向上する。また、紙シートの積層数ｎを４以上とすることで、汚れの吸収力が向上する。また、表面層１と連続して１または複数の坪量が１０．０ｇｓｍ〜２５．０ｇｓｍの紙シートが積層されているので、表面層１を通り抜けた汚れが、表面層１に連続して積層された１または複数の紙シートをさらに通り抜ける。したがって、汚れの吸収力がより向上する。【選択図】図１
2014090737.tif 000002
【特許請求の範囲】
【請求項１】
紙シートの積層数が４以上である積層体を含み、
前記積層体の表面層の少なくとも一方の紙シートは、坪量が１０．０ｇｓｍ〜２５．０ｇｓｍであり、
前記紙シートの開口率が０．７パーセント〜２６．５パーセントである
ことを特徴とする産業用拭き取りシート。
【請求項２】
前記積層体は、前記表面層と連続して積層されている中間層としての１または複数の紙シートを含み、
前記中間層の紙シートは、坪量が１０．０ｇｓｍ〜２５．０ｇｓｍであり、前記紙シートの開口率が０．７パーセント〜２６．５パーセントである
ことを特徴とする請求項１に記載の産業用拭き取りシート。
【請求項３】
前記紙シートは、前記坪量が１０．０ｇｓｍ〜１９．０ｇｓｍで、前記開口率が２．０パーセント〜２６．５パーセントである
ことを特徴とする請求項１または請求項２のいずれかに記載の産業用拭き取りシート。
【請求項４】
前記紙シートは、前記坪量が１４．０ｇｓｍ〜１９．０ｇｓｍで、前記開口率が２．０パーセント〜８．０パーセントである
ことを特徴とする請求項３に記載の産業用拭き取りシート。
【請求項５】
前記坪量が１０．０ｇｓｍ〜２５．０ｇｓｍの紙シートは、尿素ホルムアルデヒド樹脂、メラミンホルムアルデヒド樹脂、ポリアクリルアミド樹脂またはポリアミドポリアミンエピクロルヒドリン（ＰＡＥ）から選ばれる一種以上の紙力増強剤を含む
ことを特徴とする請求項１〜請求項４のいずれか一項に記載の産業用拭き取りシート。
【請求項６】
前記坪量が１０．０ｇｓｍ〜２５．０ｇｓｍの紙シートに添加される紙力増強剤の割合が、１ｋｇ／ｔ〜２０ｋｇ／ｔである
ことを特徴とする請求項５に記載の産業用拭き取りシート。
【請求項７】
前記積層体の吸水量が、３００ｇ／ｍ２〜７６０ｇ／ｍ２である
ことを特徴とする請求項１〜請求項６のいずれか一項に記載の産業用拭き取りシート。
【発明の詳細な説明】
【技術分野】
【０００１】
本発明は、産業用拭き取りシートに関する。
【背景技術】
【０００２】
産業用拭き取りシートとして、複数の紙シートとしての基材紙が、積層されたものが使用されている。例えば、表面層の破断強度を大きくするために、表面層の坪量を大きくした産業用拭き取りシートとしての産業用ワイプが知られている（例えば、特許文献１参照）。
【先行技術文献】
【特許文献】
【０００３】
【特許文献１】特開２０１０−２３３９７０号公報
【発明の概要】
【発明が解決しようとする課題】
【０００４】
しかしながら、表面層の坪量を大きくすると、汚れの拭き取り性と吸収力が十分でない。したがって、多量の汚れを拭き取る際に、吸収力を補うために多数の産業用拭き取りシートを使用しなければならず、作業性が低下して作業コストの増加を招き、環境への負荷も大きい。また、水と比較して粘度の高い液体を拭き取る際は、粘度の高い液体の拭き取り性が要求される。
【０００５】
そこで、本発明の目的は、汚れの拭き取り性と吸収力の優れた薄化した紙シートを積層した産業用拭き取りシートを提供することにある。
【課題を解決するための手段】
【０００６】
本発明の産業用拭き取りシートは、紙シートの積層数が４以上である積層体を含み、前記積層体の表面層の少なくとも一方の紙シートは、坪量が１０．０ｇｓｍ〜２５．０ｇｓｍであり、前記紙シートの開口率が０．７パーセント〜２６．５パーセントであることを特徴とする。
【０００７】
この構成によれば、積層体の少なくとも一方の表面層を、坪量が１０．０ｇｓｍ〜２５．０ｇｓｍで、開口率が０．７パーセント〜２６．５パーセントの紙シートとすることで、汚れが表面層を通り抜けやすく、汚れが中間層に向かって浸透し、表面層による汚れの拭き取り性が向上する。また、紙シートの積層数を４以上とすることで、汚れの吸収力が向上する。
【０００８】
上記産業用拭き取りシートにおいて、前記積層体は、前記表面層と連続して積層されている中間層としての１または複数の紙シートを含み、前記中間層の紙シートは、坪量が１０．０ｇｓｍ〜２５．０ｇｓｍであり、前記紙シートの開口率が０．７パーセント〜２６．５パーセントであることを特徴とする。
【０００９】
この構成によれば、表面層と連続して１または複数の坪量が１０．０ｇｓｍ〜２５．０ｇｓｍで、開口率が０．７パーセント〜２６．５パーセントの紙シートが積層されているので、表面層を通り抜けた汚れが、表面層に連続して積層された１または複数の紙シートをさらに通り抜ける。したがって、汚れの吸収力がより向上する。
【００１０】
上記産業用拭き取りシートにおいて、前記紙シートは、前記坪量が１０．０ｇｓｍ〜１９．０ｇｓｍで、前記開口率が２．０パーセント〜２６．５パーセントであることを特徴とする。
【００１１】
この構成によれば、表面層による汚れの拭き取り性がより向上する。また、産業用拭き取りシートの汚れの吸収力が向上する。
【００１２】
上記産業用拭き取りシートにおいて、前記紙シートは、前記坪量が１４．０ｇｓｍ〜１９．０ｇｓｍで、前記開口率が２．０パーセント〜８．０パーセントであることを特徴とする。
【００１３】
この構成によれば、表面層による汚れの拭き取り性がさらに向上する。また、産業用拭き取りシートの汚れの吸収力がさらに向上する。
【００１４】
上記産業用拭き取りシートにおいて、前記坪量が１０．０ｇｓｍ〜２５．０ｇｓｍの紙シートは、開口率が０．７パーセント〜２６．５パーセントであることを特徴とする。
ここで、開口率とは、紙シートの片面の一定面積において、貫通孔の開口面積を一定面積で除した値をいう。
【００１５】
この構成によれば、表面層を構成する坪量が１０．０ｇｓｍ〜２５．０ｇｓｍの紙シートが０．７パーセント以上の開口率を有するので、汚れが表面層を通り抜けやすい。一方、紙シートが２６．５パーセント以下の開口率を有するので、坪量が１０．０ｇｓｍ〜２５．０ｇｓｍの紙シートの強度が保たれ、汚れの拭き取りの際の紙シートの破れが減少し、汚れの拭き取り性が向上する。
【００１６】
上記産業用拭き取りシートにおいて、前記坪量が１０．０ｇｓｍ〜２５．０ｇｓｍの紙シートは、尿素ホルムアルデヒド樹脂、メラミンホルムアルデヒド樹脂、ポリアクリルアミド樹脂またはポリアミドポリアミンエピクロルヒドリン（ＰＡＥ）から選ばれる一種以上の紙力増強剤を含むことを特徴とする。
【００１７】
この構成によれば、前記坪量が１０．０ｇｓｍ〜２５．０ｇｓｍの紙シートの強度がより向上し、汚れのふき取りの際の紙シートの破れが減少し、汚れの拭き取り性がより向上する。
【００１８】
上記産業用拭き取りシートにおいて、前記坪量が１０．０ｇｓｍ〜２５．０ｇｓｍの紙シートに添加される紙力増強剤の割合が、１ｋｇ／ｔ〜２０ｋｇ／ｔであることを特徴とする。
【００１９】
この構成によれば、前記坪量が１０．０ｇｓｍ〜２５．０ｇｓｍの紙シートの強度がより向上し、汚れのふき取りの際の紙シートの破れが減少し、汚れの拭き取り性がより向上する。
【００２０】
上記産業用拭き取りシートにおいて、前記積層体の吸水量が、３００ｇ／ｍ２〜７６０ｇ／ｍ２であることを特徴とする。
【００２１】
この構成によれば、積層体の吸水量が、３００ｇ／ｍ２〜７６０ｇ／ｍ２であるので、多量の水や油を拭き取ることができる。
【発明の効果】
【００２２】
本発明によれば、汚れの拭き取り性と吸収力の優れた薄化した紙シートを積層した産業用拭き取りシートを提供することができる。
【図面の簡単な説明】
【００２３】
【図１】本発明の実施形態における産業用拭き取りシートの概略斜視図。
【図２】産業用拭き取りシートの概略断面図。
【図３】実施例と比較例の表面層に使用した紙シートの開口を観察した図。
【図４】実施例と比較例の表面層に使用した紙シートの坪量と開口率の関係を示す図。
【図５】実施例と比較例の吸水性を示す図。
【発明を実施するための形態】
【００２４】
以下、本発明を実施するための形態を、図面を参照して説明する。なお、以下に述べる実施形態では、本発明の好適な具体例として種々の限定がされているが、本発明の範囲は、以下の説明において特に本発明を限定する旨の記載がない限り、これらの態様に限られるものではない。
また、以下の各図においては、各紙シートを認識可能な程度の大きさにするため、各紙シートの尺度は実際と異なっている。
【００２５】
図１に実施形態における産業用拭き取りシート１０の概略斜視図を、図２に概略断面図を示した。
図１および図２において、産業用拭き取りシート１０は積層数ｎ（ｎは４以上）で紙シートが積層された積層体１１からなる。積層数ｎの上限は特に限定されないが、産業用拭き取りシート１０が厚くなることによる使用者が直接手に触れた際のハンドリングの行いにくさや使用感の低下、製造工程での加工適性（折り畳み性等）や収納箱への包装時のトラブル、収納箱からの取り出し性の容易さで決めることができる。例えば、積層数ｎは８以下が好ましい。
【００２６】
積層体１１は、表面層１および中間層２からなる。
積層体１１の表面層１のうちいずれか一方、または両方が、坪量が１０．０ｇｓｍ〜２５．０ｇｓｍの紙シートからなる。
中間層２を構成する紙シートは特に限定されないが、坪量が１０．０ｇｓｍ〜２５．０ｇｓｍの紙シートからなる表面層１と連続して、坪量が１０．０ｇｓｍ〜２５．０ｇｓｍの１または複数の紙シートが積層されているのが好ましい。
例えば、表面層１と連続して接して８枚の坪量が１０．０ｇｓｍ〜２５．０ｇｓｍの紙シートが積層されているのが好ましい。
【００２７】
積層体１１には、エンボスを施すのが好ましい。より好ましくは、ピン状エンボスを施す。
【００２８】
以下に、実施例１〜実施例７と比較例１〜比較例３を用いて実施形態をより詳しく説明する。
ここでの実施例および比較例の産業用拭き取りシートは、表面層も含め、同じ坪量の紙シートを複数枚積層した積層体である。各実施例および各比較例では、紙シート一枚当たりの坪量が異なるが、産業用拭き取りシートとしての総坪量は、８０ｇｓｍ〜１１０ｇｓｍとした。
表１に、実施例１〜実施例７、比較例１〜比較例３の紙シート一枚当たりの坪量と積層数ｎと産業用拭き取りシートとしての総坪量と拭き取り性と吸水量とを示した。また、紙シートの強度と抄造方法と強度評価を合わせて示した。
【００２９】
【表１】
2014090737.tif 000003
拭き取り性の評価は、流動パラフィンを産業用拭き取りシートで拭き取り、拭き取り残った流動パラフィンを目視で観察し、以下の４段階で評価した。拭き取りは、摩擦子の先端に、産業用拭き取りシートをつけ、試験機上に固定した０．１ｍｍの厚さのＯＨＰフィルムに流動パラフィンを垂らし、一定の荷重をかけて往復１回摩擦し、残った流動パラフィンを目視で観察して評価した。
◎：きわめてよく拭き取れる
○：よく拭き取れる
△：あまり拭き取れない
×：拭き残しが目立つ
【００３０】
表１において、産業用拭き取りシートとして実施例１〜実施例７と比較例２および比較例３を比較した場合、一枚当たりの坪量が１０．０ｇｓｍ〜２５．０ｇｓｍで積層数ｎが４以上の産業用拭き取りシートの拭き取り性が良好なことが分かった。より好ましくは、一枚当たりの坪量が１０．０ｇｓｍ〜１９．０ｇｓｍで積層数ｎが４以上であることが分かった。
【００３１】
また、強度評価では、７．０（Ｎ／５ｃｍ）以上の強度が良好で、（１０．０Ｎ／５ｃｍ）以上がさらに良好なことが分かった。
なお、坪量９．０の比較例１では、製造上の安定性を欠くために強度が不安定になり、強度評価ができない場合もあった。
さらに、実施例１〜実施例７における吸水量は、３００ｇ／ｍ２〜７６０ｇ／ｍ２であった。
【００３２】
表２に、実施例１〜実施例７、比較例２の表面層１に用いた紙シートの開口率を示した。
【００３３】
【表２】
2014090737.tif 000004
図３は、実施例１〜実施例７、比較例２の表面層１に用いた紙シートの開口の様子を観察した図である。また、図４は、実施例１〜実施例７および比較例２に用いた所定の紙シートの坪量と開口率との関係を示した図である。
観察は、ＳＥＭ（Ｓｃａｎｎｉｎｇ  Ｅｌｅｃｔｒｏｎ  Ｍｉｃｒｏｓｃｏｐｅ）を用いて行った。具体的には、アルミニウム板に紙シートを乗せ、紙シートのアルミニウム板とは反対側からＥＤＸ（Ｅｎｅｒｇｙ  Ｄｉｓｐｅｒｓｉｖｅ  Ｘ-ｒａｙｓｐｅｃｔｒｏｍｅｔｒｙ）を用いてアルミニウムのマッピングを行い、開口を観察した。開口率は、マッピングされたアルミニウムの面積を観察された面積で除した値とした。
【００３４】
図３において、比較例２では、アルミニウムがほとんど観察されないのに対し、実施形態では坪量が低くなるにつれて、アルミニウムがマッピングされる面積が大きくなるのがわかった。また、図４において、表面層に使用した紙シート一枚当たりの坪量と開口率とは、滑らかな曲線を描く関係にあり、坪量が２５．０ｇｓｍから開孔が生じ始めるのがわかった。坪量が２５．０ｇｓｍの開口率は、０．７パーセントである。
【００３５】
一方、表１において、比較例１の一枚当たりの坪量が９ｇｓｍの紙シートの強度では、表面層１に用いた場合、汚れを拭き取ったときに紙シートが破れる傾向にあった。したがって、表面層１に用いる紙シートの秤量は、１０．０ｇｓｍ以上が好ましく、開口率は２６．５パーセント以下が好ましい。
【００３６】
紙シートの破れを防止するために、紙力増強剤を添加するのが効果的である。実施例の紙シートを表面層１に使用した場合、汚れを拭き取ったときに紙シートが破れる可能性があるが、紙力増強剤の種類と量を調節することで、紙シートの破れを低減できる。
【００３７】
紙力増強剤としては、尿素ホルムアルデヒド樹脂、メラミンホルムアルデヒド樹脂、ポリアクミドアミド樹脂、ポリアミドポリアミンエピクロルヒドリン（ＰＡＥ）などが挙げられる。
表３に紙力増強剤の種類、添加の割合を調整して強度を向上させた実施例８（実施例３に相当）、実施例９（実施例４に相当）および比較例４（実施例２に相当）について示した。また、拭き取り性、吸水量も合わせて示した。
【００３８】
【表３】
2014090737.tif 000005
表３の結果から、一枚当たりの坪量が１４．０ｇｓｍ以上であれば、紙力増強剤の種類、添加の割合を調整して強度を十分に向上できることがわかった。ここで、紙力増強剤の割合が、１ｋｇ／ｔ〜２０ｋｇ／ｔの範囲で調整するのが好ましい。
表１および表３の結果から、紙力増強剤の調整により、一枚当たりの坪量が１４．０ｇｓｍ〜１９．０ｇｓｍであれば、積層数ｎが４以上の産業用拭き取りシートの強度および拭き取り性がより良好なことが分かった。また、強度は７．０（Ｎ／５ｃｍ）以上であれば、拭き取り時の破れが少なくなり、１０．０（Ｎ／５ｃｍ）以上であればより拭き取り時の破れが少なくなる。
【００３９】
以上の結果より、産業用拭き取りシートの積層に同じ紙シートを用い、同じ坪量として比較した場合、紙シートの積層数が４以上である積層体を含み、積層体の表面層の少なくとも一方の紙シートは、坪量が１０．０ｇｓｍ〜２５．０ｇｓｍであるのが好ましいことが分かった。より好ましくは、坪量が１０．０ｇｓｍ〜１９．０ｇｓｍであることが分かった。また、強度を考慮すると、坪量が１４．０ｇｓｍ〜１９．０ｇｓｍがさらに好ましいことが分かった。
【００４０】
また、表１と図４の結果から、表面層１に使用する紙シートの開口率が０．７パーセント〜２６．５パーセントであるのが好ましいことが分かった。より好ましくは、開口率が２．０パーセント〜２６．５パーセントであることが分かった。さらに好ましくは開口率が２．０パーセント〜８．０パーセントであることが分かった。
【００４１】
次に、種々の坪量の紙シートを組み合わせて積層数８で積層した実施例１０〜実施例１５、比較例５および比較例６の拭き取り性を評価した結果を表４に示す。
【００４２】
【表４】
2014090737.tif 000006
表４において、表面層１と連続して坪量が１０．０ｇｓｍ〜２５．０ｇｓｍの紙シートを積層すると拭き取り性が向上することが分かった。
【００４３】
図５は、実施例と比較例の吸水性を示す図である。
図５において、実施例において、吸水量は３００ｇ／ｍ２〜７６０ｇ／ｍ２であることがわかった。
【００４４】
上記実施形態および実施例によれば、以下の効果がある。
（１）産業用拭き取りシート１０一枚当たりの拭き取り、吸水量が増えたので、産業用拭き取りシート１０の使用枚数が削減でき、廃棄物の量も低減できる。
（２）ドレープ性がよくなり、その結果、凹凸のある対象物の汚れを効率よく拭き取れる。
（３）低坪量にしたことで、パルプの使用量を低減でき、低価格の産業用拭き取りシート１０を提供できる。
（４）産業用拭き取りシート１０一枚当たりの拭き取り性が向上し、吸水量が増えたので、産業用拭き取りシート１０の収納をコンパクト化でき、産業用拭き取りシート１０を収納した製品の積載効率を向上できる。
（５）エンボスを施すことによって、積層体１１がシートとして保持される。また、表面層と中間層との間に空間が形成され、汚れのふき取り性がより向上する。
【００４５】
本発明は上述の実施形態および実施例に限定されるものではなく、本発明の範囲内で他の形態として実施することができる。
例えば、産業用拭き取りシートは、実施形態および実施例に示した積層体からなるものに限らず、所定のシートからなる表面層とは反対側に積層体を支持する基材を有していてもよい。
【符号の説明】
【００４６】
１…表面層、２…中間層、１０…産業用拭き取りシート、１１…積層体。
【図１】
2014090737.tif 000007
【図２】
2014090737.tif 000008
【図４】
2014090737.tif 000009
【図５】
2014090737.tif 000010
【図３】
2014090737.tif 000011